FR 3092110 A1 20200731 FR 1900812 A 20190129 Description Titre de l'invention : PROTECTION AU FEU DE PLANCHERS BETON RECOUVERTS DE PEINTURE [0001] La présente invention concerne les planchers en béton qui sont recouverts de peinture. Elle vise plus particulièrement à apporter une solution au problème (le leur recouvrement à l'aide d'un mortier. [0002] On sait en effet que, dans ce domaine, la législation en vigueur impose un certain nombre de règles, qui s'appliquent lorsque l'on souhaite recouvrir d'une chappe, notamment une chappe constituée d'un mortier à l'épreuve du feu, un plancher en béton revêtu d'un enduit tel que par exemple une peinture. [0003] Ces règles conduisent les constructeurs à effectuer un choix entre deux possibilités, préalablement à l'apposition du mortier, à savoir, soit décaper la couche d'enduit afin de mettre le béton à nu, soit de recouvrir le plancher d'un élément support. [0004] On sait que la première solution, à savoir la mise à nu du plancher par décapage est particulièrement lourde à mettre en oeuvre, d'une part en raison des couts importants impliqués par cette opération et, d'autre part, par les problèmes de pollution de l'environnement engendrés par celle-ci. [0005] Si la seconde solution est plus intéressante en ce qui concerne les problèmes de pollution, elle est par contre plus complexe et plus longue à mettre en oeuvre dans la mesure où elle impose en pratique la fixation au plancher d'un grillage, fixation qui s'effectue par des moyens mécaniques tels que par exemple des moyens de scellement. [0006] La présente invention a pour but d'éviter ces inconvénients en proposant des moyens d'isolation d'un plancher recouvert d'une peinture qui n'engendrent pas de pollution et qui sont rapides et bon marché à mettre en oeuvre. [0007] La présente invention a ainsi pour objet un dispositif de protection au feu d'une dalle de béton et notamment un plancher que l'on souhaite garnir d'une couche finale de mortier réfractaire, ce plancher de béton étant recouvert d'un revêtement, et notamment d'une peinture, caractérisé en cc que l'on interpose entre le plancher et la sous-couche finale une micro-chappc constituée d'une couche d'un primaire de très faible épaisseur apte à adhérer sur le revêtement, qui est recouverte d'une sous-couche d'un mortier réfractaire de faible épaisseur. [0008] Préférentiellement on utilisera le même mortier pour constituer la sous-couche de la micro-chappe et la couche finale. [0009] Suivant l'invention l'épaisseur de la couche de primaire sera préférentiellement de l'ordre de 2,5 mm et sera préférentiellement comprise entre 2 et 3 mrn [0010] Par ailleurs l'épaisseur de la sous-couche sera préférentiellement de l'ordre de 4 mm 2 et sera préférentiellement comprise entre 3 et 5 mm. [0011] Suivant l'invention la couche de primaire pourra être constituée d'une colle à hase latex ou d'une résine acrylique dont la température de transition vitreuse sera préférentiellement de l'ordre de 200°C et préférentiellement comprise entre 180°C et 220°C. [0012] La présente invention a également pour objet un procédé de réalisation d'une micro- chappe caractérisé en ce que l'on dépose le primaire sur le substrat constitué du béton recouvert d'un revêtement puis, avant le séchage complet du primaire, on dépose le mortier constituant la sous-couche sur celui-ci. [0013] La présente invention a également pour objet un procédé de réalisation d'un dispositif de protection au feu caractérisé en ce que l'on dépose la couche finale de mortier sur la micro-chappe une fois que cc mortier a commencé à « tirer ». [0014] On notera par ailleurs que la présente invention permet de plus d'améliorer la ré- sistance au feu du plancher à structure béton. [0015] On décrira ci-après, à titre d'exemple non limitatif, des formes d'exécution de la présente invention, en référence au dessin annexé sur lequel : [0016] IFig.1] est une vue schématique en coupe transversale d'un plancher en béton recouvert d'une peinture, d'une micro-chappc suivant l'invention avant son application sur le plancher ainsi que d'une couche de finition, [0017] [fig.2] est une vue schématique en coupe transversale d'un plancher en béton une fois revêtu d'une micro-chappc suivant l'invention et de sa couche de finition. [0018] On a représenté sur la figure 1 un plancher en béton armé 1 qui est recouvert d'une couche de peinture 3. On souhaite recouvrir ce plancher en béton d'une couche de mortier réfractaire d'une épaisseur e destinée à lui assurer une protection au feu correspondant à un cahier des charges déterminé. [0019] Afin d'éviter la contrainte d'un décapage de la couche de peinture 3, ainsi que la pose d'un grillage sur toute la surface de ce plancher, on va recouvrir celui-ci d'une micro-chappe 4 suivant l'invention. [0020] Cette dernière est constituée d'une part d'un primaire 5 formé d'une couche de colle à base latex qui est déposée sur le béton peint en une fine couche de l'ordre de 2 à 3 mm [0021] On vient ensuite déposer d'autre part sur ce primaire une sous-couche 7 constituée d'un mortier réfractaire à base de plâtre, de type connu pour ce type de revêtement, en une fine couche, dont l'épaisseur est comprise entre 3 et 5 mm. [0022] Suivant l'invention cette couche est déposée avant que la couche de primaire ne soit sèche de façon à créer une bonne adhérence de cette sous-couche avec le primaire. [0023] Ensuite, et dans un délai permettant à la sous-couche de mortier de « tirer », on vient déposer sur cette dernière une couche finale 9 de protection au feu. On entendra par tirer » dans le présent texte le début du durcissement du primaire 5 qui permet de 3 réaliser sa cohésion physique par réaction des liants hydrauliques avec la sous-couche 7. [0024] Cette couche finale 9 est constituée d'un mortier qui, préférentiellement, sera le même que celui utilisé pour constituer la sous-couche 7. [0025] L'épaisseur de cette couche finale sera préférentiellement comprise entre 5 et 25 mm en fonction du niveau de protection au feu que l'on souhaite obtenir pour ce plancher béton. [0026] On pourra bien entendu, pour constituer la couche finale, faire appel également à tout autre mortier chimiquement compatible avec la sous-couche 7. [0027] La présente invention est particulièrement intéressante en ce qu'elle permet de réaliser une couche finale 9 d'une épaisseur qui est compatible, en fonction du mortier réfractaire utilisé, avec les conditions de protection au feu que l'on souhaite obtenir pour chaque plancher spécifique. [0028] La présente invention est également intéressante en ce qu'elle permet d'améliorer la résistance au feu du plancher que l'on pourrait obtenir avec le dépôt du même mortier réfractaire obtenu suivant les conditions d'application suivant l'état antérieur de la technique. [0029] Dans une variante intéressante de la présente invention on a constaté que l'on peut également faire appel, pour réaliser la couche primaire 5, à une résine acrylique dont la température de transition vitreuse Tg est de l'ordre de 200°C et préférentiellement comprise entre 180°C et 220°C.